СПОСОБ ПОЛУЧЕНИЯ ФТОРИРОВАННОГО ПОЛИМЕРА

1. Способ получения фторированного полимера, который включает
полимеризацию мономерного компонента, содержащего, по меньшей мере, один мономер с циклической структурой, выбранный из группы, состоящей из соединения, представленного следующей формулой (m11), соединения, представленного следующей формулой (m12), соединения, представленного следующей формулой (m13), и соединения, представленного следующей формулой (m14), в присутствии инициатора полимеризации при заранее заданной температуре полимеризации с получением смеси, содержащей фторированный полимер и непрореагировавший мономер с циклической структурой, и
извлечение мономера с циклической структурой из смеси при температуре, не превышающей максимальную конечную температуру полимеризации +12°C и не превышающей температуру 10-часового периода полураспада инициатора полимеризации +12°C при давлении ниже атмосферного давления:
11
12
13
14
15
16
1-10
2-10
где каждый из R, R, R, R, R и R обозначает C перфторалкиленовую группу или группу, имеющую эфирный атом кислорода между атомами углерода C перфторалкиленовой группы.
2. Способ получения фторированного полимера по п. 1, где доля циклического мономера, извлеченного из смеси, составляет, по меньшей мере, 75% масс. от мономера с циклической структурой (100% масс.), содержащегося в смеси.
2
3. Способ получения фторированного полимера по п. 1 или 2, где мономерный компонент дополнительно содержит, по меньшей мере, один мономер, содержащий группу -SOF, выбранный из группы, состоящей из соединения, представленного следующей формулой (m21), соединения, представленного следующей формулой (m22), и соединения, представленного следующей формулой (m23):
,
1
2
где q равно 0 или 1, Y обозначает атом фтора или одновалентную перфторорганическую группу, Q обозначает перфторалкиленовую группу, которая может иметь эфирный атом кислорода, Q обозначает одинарную связь или перфторалкиленовую группу, которая может иметь эфирный атом кислорода, m равно 0 или 1, при условии, что m равно 0, если p равно 0, p равно 0 или 1, n равно целому числу от 1 до 12, X обозначает атом фтора или трифторметильную группу, r равно целому числу от 1 до 3, t равно 0 или 1, и s равно целому числу от 1 до 12.
4. Способ получения фторированного полимера по любому из пп. 1-3, где мономерный компонент дополнительно содержит тетрафторэтилен.
5. Способ получения фторированного полимера по любому из пп. 1-4, где, по меньшей мере, один из мономеров с циклической структурой является соединением, представленным следующей формулой (m12-1):
6. Способ получения фторированного полимера по любому из пп. 1-4, где, по меньшей мере, один из мономеров с циклической структурой является соединением, представленным следующей формулой (m13-1):
7. Способ получения фторированного полимера по любому из пп. 1-6, где извлеченный из смеси мономер с циклической структурой повторно используют, по меньшей мере, как часть мономерного компонента.
8. Способ получения фторированного полимера по п. 7, который включает
полимеризацию мономерного компонента в полимеризационной среде с получением смеси, содержащей фторированный полимер, непрореагировавший мономер с циклической структурой и полимеризационную среду, и
извлечение из смеси раствора мономера, содержащего мономер с циклической структурой и полимеризационную среду, и повторное использование раствора мономера, по меньшей мере, как части мономерного компонента и, по меньшей мере, как части полимеризационной среды.